Brevet FR2638743A1 — publié le 19900511

La presente invention concerne le methyl-2- tertiobutyl-5 thiophénol, son procédé de préparation et son application. Dans l'industrie du caoutchouc ainsi que dans celle des plastiques, on utilise couramment des dérivés soufrés tels que des thiols, des sulfures, etc... comme agents plastifiants, peptisants, stabilisants ou comme agents de transfert de-chaines dans des réactions de po- lymérisation radicalaire. Parmi ces dérivés, les alkyl- mercaptans, les xylylmercaptans ou les alkylthiophénols ainsi que leurs mercaptides, sont largement employés. Ces dérivés soufrés, quoique actifs et économiques, pos- sèdent une odeur intrinsèque soufrée persistante et dé- sagréable, même à faibles doses, qu'ils communiquent aux polymères les contenant, ce-qui limite leurs applica- tions industrielles et méme interdit leur emploi dans l'emballage alimentaire et notamment dans la fabrication de bouteilles plastiques pour eaux de table. De plus, depuis quelques années, on traite par des radiations électromagnétiques du matériel et/ou des produits alimentaires pré-emballés avec des films plas- tiques afin de les stériliser, ce qui nécessite l'emploi d'emballages plastiques stabilisés pour prévenir leur décomposition intempestive. Afin de répondre aux besoins du marché, on recherche donc depuis de nombreuses années des stabilisants efficaces, économiques et inodores. Or la Demanderesse a découvert avec étonnement que le méthyl-2 tertiobutyl-5 thiophénol, contrairement aux autres thiophénols alkylés, présente simultanément d'excellentes propriétés de stabilisation des films plastiques ainsi que de bonnes propriétés d'agent de transfert de chaine tout en n'ayant, et surtout tout en ne transmettant lors de son emploi, aucune odeur soufrée désagréable. Le methyl-2 tertiobutyl-5 thiophénol est à 'C, un liquide incolore, transparent, fluide, réfrin- gent, soluble dans les solvants organiques et insoluble dans l'eau, présentant un indice de réfraction de 1,5480 et possédant une odeur de citronnelle. Il est peu sensi- ble aux oxydants, notamment aux peroxydes minéraux tels que les peroxodisulfates d'ammonium ou de métal alcalin couramment utilisés comme amorceurs de réaction de poly- mérisation radicalaire. Il est aisément obtenu par réduction du chlo- rure de tertiobutyl-4 toluenesulfonyle-2 soit par le couple zinc-acide sulfurique, soit par le couple acide iodhydrique-phosphore rouge. Le chlorure de tertiobutyl-4 toluEnesulfo- nyle-2 est cité dans la littérature en mélange avec le chlorure de tertiobutyl-3 toluénesulfonyle-2 (23/77 en poids). Ce mélange présente un point d'ébullition de 155 t 2'C sous 2,7 kPa (M. Tashiro et al, Org. Prep. Proced. Int. 1976, 8 (6) 249-262). Dans le cadre de la présente invention, le chlorure de tertiobutyle-4 toluènesul- fonyle-2 a été obtenu par chlorosulfonation directe du paratertiobutyltoluene avec l'acide chlorosulfonique dans le trichloroéthyléne selon la méthode classique (Wagner-Zook, Synthetic Organic chemistry, method 550, pg 822. Wiley, New-York, 1953). Dans ses applications, notamment comme stabi- lisant de polymères de chlorure de vinyle, le méthyl-2 tertiobutyl-5 thiophénol est généralement utilisé à des doses inférieures ou égales à 5 Z en poids par rapport au poids de polymère. Habituellement, pour une applica- tion donnée, notamment comme agent peptisant, et pour un résultat identique, en raison de sa grande efficacité, ses doses d'emploi sont moindres que celles de produits similaires tels que le dodécylmercaptan, les xylylmer- captans, les alkylthiophénols (cf., par exemple, aux brevets français N' 1.274.294 et 1.339.458 et aux deman- des de brevet europeen N' 84.882, 152.097 et 177.784) et il conduit chaque fois a des produits finis inodores. Ainsi, par exemple, lors de son utilisation comme agent de transfert de chaines dans la réaction de polymérisa- tion radicalaire de l'acrylate de méthyle et bien qu'il soit utilisé à la dose de 4 -Z en poids par rapport au poids des monoméres, le polymère obtenu est inodore alors que pour obtenir le meme résultat de viscosité, il faut utiliser une dose double, soit 8 Z en poids par rapport au poids des monoméres, de dodécylmercaptan et le polymère obtenu est inutilisable en raison de sa forte odeur soufrée. Les exemples suivants illustrent l'invention sans toutefois la limiter. Exemple 1 Dans une solution agitée de: - 296,5 g (2 moles) de tertiobutyl-4 toluène, dans - 1460 g de trichloroethylène, on introduit en 4 heures à la température ambiante: - 700 g (6 moles) d'acide chlorosulfonique. La température du milieu reactionnel se main- tient entre 20'C et 32'C et l'on absorbe le chlorure d'hydrogène dégagé à l'aide de flacons laveurs contenant de l'eau. On abandonne ensuite le milieu réactionnel sous agitation à la température ambiante pendant 3 heu- res puis on le décante. La phase organique est ensuite versee sous agitation dans 2 kg d'eau glacée, puis après decantation elle est lavée avec une solution aqueuse saturée d'hydrogénocarbonate de sodium jusqu'à obtention d'eau de lavage à pH 6 et elle est ensuite séchée sur chlorure de calcium anhydre et enfin le trichloroéthy- lene est éliminé par distillation sous vide. On re- cueille 461 g d'huile que l'on distille à 170 t 2'C sous un vide de 300 Pa. On isole ainsi 419,5 g de chlorure de tertiobutyl-4 toluénesulfonyle2 sous forme d'un liquide mobile. Microanalyse S Z Cl Z calcules 13,00 14. 37 trouvés 13,00 14,4 Exemole 2 On introduit rapidement à 90'C et sous agita- tion, 500 g de zinc en poudre fine dans 3700 g (2930 ml) d'acide sulfurique 11,6N puis dans la suspension obte- nue, on introduit à l'ébullition, en 45 minutes, 493 g (2 moles) de chlorure de tertiobutyl-4 toluénesulfo- nyle-2. On abandonne ensuite le milieu réactionnel une heure au reflux puis on le refroidit à la température ambiante. On extrait le produit cherché au toluene puis les phases organiques tolueniques sont lavées successi- vement à l'eau puis avec une solution aqueuse saturée d hydrogénocarbonate de sodium, et enfin, elles sont distillées sous vide. On recueille ainsi 292 g (1,62 mole) de methyl-2 tertiobutyl-5 thiophénol distillant à 121-122'C sous un vide de 1,9 kPa, soit un rendement de 81 Z de la théorie calculée par rapport au chlorure de tertiobu- tyl-4 toluenesulfonyle-2 mis en oeuvre. Analyse physique RMN du proton (CDCl3 1,30 ppm s 9H tertiobutyle 2,30 ppl s 3H méthyle 3,20 ppm s 1H thiophénol 7-7,3 ppm m 3H aromatiques. Analyse physique: - chromatographie en phase gazeuse, - produit homogène. Microanalyse C X HZ SZ CilH16S ,31 calculés 73,27 8.94 17.78 trouvés 73,4 9,2 17.5 Exemple 3 On emulsionne à la température ambiante: - 320 g d'acrylate de méthyle, - 12,8 g de méthyl-2 tertiobutyl-5 thiophénol. dans: - 175 g d'eau déminéralisée, - 8 g d'Hostapal BV conc., commercialisé par la Demanderesse, - 3,2 g de nonylphénol polyéthoxylé à 30 moles d'oxyde d'éthylène, *15 - 1,6 g d'acétate de sodium, - 6,4 g de peroxodisulfate d'ammonium. Cette émulsion est ensuite introduite en 2 heures sous agitation dans une solution, maintenue à 86- 88'C et constituée par: - 200 g d'eau déminéralisée, - 2,6 g d'Hostapal 8V conc., puis, l'addition terminée, on poursuit le chauffage 30 minutes à 88'C et enfin on introduit en 90 minutes à cette température: - 317 g de soude à 47 Z en poids, en distillant le méthanol formé. Lorsqu'on a recueilli 50 g de distillat, on refroidit le milieu réactionnel à la température ambiante. On obtient ainsi 1000 g d'une solution aqueuse de polyacrylate de sodium à 40 Z en poids, présentant une viscosité Brookfield RVT, à la vitesse 100, de 200 mPa.s et ne possédant aucune odeur. Il va de soi que la présente invention n'a été décrite qu'à titre purement illustratif et nullement limitatif et que toute modification notamment au niveau des équivalences pourra y être apportée sans sortir de son cadre. REVENDICATIONS 1. Méthyl-2 tertiobutyl-5 thiophénol. 2. Procédé de préparation du méthyl-2 tertio- butyl-5 thiophénol. Caractérisé en ce que l'on réduit le chlorure de tertiobutyl-4 toluénesulfonyle-2 avec le couple zinc-acide sulfurique. 3. Application du méthyl-2 tertiobutyl-5 thio- phénol comme stabilisant des polymères de chlorure de vinyle. 4. Application du méthyl-2 tertiobutyl-5 thio- phénol comme agent de transfert de chaine. 5. Application du méthyl-2 tertiobutyl-5 thio- phénol comme agent peptisant.